СПОСОБ ОПРЕДЕЛЕНИЯ УГЛА РАЗОРИЕНТИРОВАННОСТИ КРИСТАЛЛИТОВ АЛМАЗА В КОМПОЗИТЕ АЛМАЗА

1. Способ определения угла разориентированности кристаллитов алмаза в композите алмаза, включающий помещение композита алмаза в резонатор спектрометра электронного парамагнитного резонанса (ЭПР), измерение спектров ЭПР азотно-вакансионного NV-дефекта в композите алмаза при разных ориентациях композита алмаза относительного внешнего магнитного поля, сравнение полученных зависимостей линий ЭПР с рассчитанными положениями линий ЭПР NV-дефекта в монокристалле алмаза в магнитном поле, определяемыми из соотношения:
0
2
1
2
В=B±/D(3Cosθ-1),
0
e
e
где В=hf/gβ - величина магнитного поля, определяющего центр тяжести спектра ЭПР, Тл;
-34
h=6,62606896,10 - постоянная Планка, Дж·с;
f - частота спектрометра ЭПР, Гц;
е
g=2,0024 - безразмерная величина, называемая g-фактором и характеризующая гиромагнитное отношение для электронного магнитного момента NV-дефекта в алмазе;
е
-24
β=9,2740·10 - магнетон Бора, Дж/Тл;
D=0,104 - расщепление тонкой структуры для NV дефекта в алмазе, Тл;
Θ - угол между направлением магнитного поля и осью <111> кристалла алмаза, градусы;
определение увеличения ширины линии ЭПР в композите алмаза по сравнению с шириной линии ЭПР в монокристалле алмаза и определение угла разориентированности кристаллитов алмаза в композите алмаза по увеличению ширины линии ЭПР.
2. Способ по п.1, отличающийся тем, что измерение спектров ЭПР NV-дефекта осуществляют методом оптического детектирования магнитного резонанса (ОДМР) NV-дефектов.
3. Способ по п.2, отличающийся тем, что возбуждение NV-дефектов алмаза осуществляют с использованием конфокальной оптики.